(57)【要約】【課題】各種機能性フィルムが積層されたＰＤＰパネル用前面板の層構成を簡略化し、低コストの該前面板を提供し得る技術の開発を目的とする。【解決手段】樹脂成分として、カルボキシル基以外の架橋性官能基を有する(メタ)アクリル酸エステル系共重合体を含むと共に、１種以上の有機系近赤外線吸収色素を含む粘着剤組成物である。【選択図】なし【特許請求の範囲】
【請求項１】
樹脂成分として、カルボキシル基以外の架橋性官能基を有する(メタ)アクリル酸エステル系共重合体を含むと共に、１種以上の有機系近赤外線吸収色素を含むことを特徴とする粘着剤組成物。
【請求項２】
有機系近赤外線吸収色素が、フタロシアニン系色素である請求項１に記載の粘着剤組成物。
【請求項３】
フタロシアニン系色素の含有量が、(メタ)アクリル酸エステル系共重合体１００重量部に対して、０.１〜５重量部である請求項２に記載の粘着剤組成物。
【請求項４】
プラズマディスプレイに装着する前面板に使用される請求項１〜３のいずれかに記載の粘着剤組成物。
【発明の詳細な説明】
【技術分野】
【０００１】
本発明は粘着剤組成物、さらに詳しくは、耐久性に優れる近赤外線吸収性能を有し、各種機能性フィルムが積層されたプラズマディスプレイパネル用前面板に用いることにより、該前面板の層構成を簡略化し得る粘着剤組成物に関するものである。
【背景技術】
【０００２】
プラズマディスプレイ（ＰＤＰ）は、電極間のプラズマ放電により封入されているキセノンガスの分子を励起し、発生する紫外線で蛍光物質を励起し、可視光領域の光を発光させ映像を表示する装置である。このＰＤＰにおいては、発光は、プラズマ放電を利用していることから、周波数帯域が３０〜１３０ＭＨｚ程度の不要な電磁波が外部に漏洩するため、他の機器（例えば情報処理装置など）へ悪影響を与えないように、電磁波を極力抑制することが要求される。
また、ＰＤＰにおいては、近赤外線を発することが知られている。この近赤外線は、コードレスホン、近赤外線リモートコントロール装置を使用するビデオデッキなど、周辺にある電子機器に作用し、正常な動作を阻害するおそれがあり、この近赤外線を極力遮断することが要求される。
さらに、ＰＤＰにおいては、表示面が平面であるため、外光が差し込んだ際に、広い範囲で反射した光が同時に目に入り、画面が見えにくくなる場合があり、外光の反射防止が必要である。また、ＰＤＰの発光を所定の透過率で透過させて、良好な画面表示をすることや、発光色の色調補正をすることも重要である。
ＰＤＰにおいては、これらの要求に対して、一般に表示画面に、（１）電磁波遮断フィルム、（２）近赤外線吸収フィルム及び（３）反射防止フィルムの少なくとも３枚の機能性フィルムを有する前面板を、該反射防止フィルムが、最表面（観察者側）になるように配置する処置が講ぜられている（例えば、特許文献１参照）。この場合、少なくとも３枚の機能性フィルムを別々に作製して、それらを貼合しなければならず、コストが高くつくのを免れない。
これに対し、近年、コストダウンの面から、最表面の反射防止フィルムにおいて、その基材の反射防止層とは反対側の面に近赤外線吸収層を設けることにより、１枚のフィルムで、反射防止性能と近赤外線吸収性能を兼ね備えた機能性フィルムが開発されている。このような機能性フィルムを製造する場合、（１）反射防止フィルムの裏面への近赤外線吸収層の形成、及び（２）近赤外線吸収フィルムの裏面への反射防止層の形成、の２つの方法があるが、いずれの場合も、フィルムのロスが発生するため、コストダウンの効果は小さい。
また、近赤外線吸収層を形成する場合、近赤外線吸収剤を含むコート剤を塗布するウエットプロセス、あるいは真空蒸着やスパッタリングなどにより、金属系近赤外線吸収剤の薄膜層を形成させるドライプロセスが用いられるが、いずれも操作がやっかいである。
一方、光透過性フィルムに、ネオンカット色素、キセノンカット色素及び近赤外線カット色素の中から選ばれる少なくとも１種と、カーボンブラックを必須成分として含む(メタ)アクリル系樹脂を含有する粘着剤層が設けられた電子ディスプレイ用着色粘着剤付フィルムが開示されている（例えば、特許文献２参照）。この技術においては、カーボンブラックを含有させることにより、該カーボンブラックが色素分子を吸着し、安定化させ、色素の耐久性（耐熱・耐湿性）を向上させている。
しかしながら、カーボンブラックの添加により、可視光の透過率低下や、ヘイズ値の上昇を招き、得られる電子ディスプレイ用フィルムの光学特性が低下するのを免れないという問題が生じる。
【特許文献１】特開平１１−１２６０２４号公報
【特許文献２】特開２００３−８２３０２号公報
【発明の開示】
【発明が解決しようとする課題】
【０００３】
本発明は、このような事情のもとで、各種機能性フィルムが積層されたＰＤＰパネル用前面板の層構成を簡略化し、低コストの該前面板を提供し得る技術の開発を目的とするものである。
【課題を解決するための手段】
【０００４】
本発明者らは、前記目的を達成するために研究を重ねた結果、ＰＤＰパネル用前面板に用いられている各粘着剤層の少なくとも１つに、近赤外線吸収剤を含有させ、しかも可視光透過率やヘイズ値などの光学特性の悪化を招くことがなく、耐久性に優れる近赤外線吸収性能を前記粘着剤層に付与することができれば、ＰＤＰパネル用前面板から近赤外線吸収フィルム又は近赤外線吸収層をなくすことができることに着目した。
この着目に基づき、さらに研究を進めた結果、粘着剤層を構成する粘着剤組成物において、樹脂成分として、カルボキシル基以外の架橋性官能基を有する(メタ)アクリル酸エステル系共重合体を用い、かつ特定の条件での耐久試験に合格するように有機系近赤外線吸収色素を選択して含有させることにより、その目的を達成し得ることを見出した。
本発明は、かかる知見に基づいて完成したものである。
すなわち、本発明は、
（１）樹脂成分として、カルボキシル基以外の架橋性官能基を有する(メタ)アクリル酸エステル系共重合体を含むと共に、１種以上の有機系近赤外線吸収色素を含むことを特徴とする粘着剤組成物、
（２）有機系近赤外線吸収色素が、フタロシアニン系色素である上記(１)項に記載の粘着剤組成物、
（３）フタロシアニン系色素の含有量が、(メタ)アクリル酸エステル系共重合体１００重量部に対して、０.１〜５重量部である上記(２)項に記載の粘着剤組成物、及び
（４）プラズマディスプレイに装着する前面板に使用される上記(１)〜(３)項のいずれかに記載の粘着剤組成物、
を提供するものである。
【発明の効果】
【０００５】
本発明によれば、耐久性に優れる近赤外線吸収性能を有し、各種機能性フィルムが積層されたＰＤＰパネル用前面板に用いることにより、該前面板の層構成を簡略化し得る粘着剤組成物を提供することができる。
【発明を実施するための最良の形態】
【０００６】
本発明の粘着剤組成物は、樹脂成分として、カルボキシル基以外の架橋性官能基を有する(メタ)アクリル酸エステル系共重合体を含むと共に、１種以上の有機系近赤外線吸収色素を含むものである。
なお、本発明において(メタ)アクリル酸エステルとは、アクリル酸エステル及びメタクリル酸エステルの両方を指す。他の類似の表現も同様である。
前記カルボキシル基以外の架橋性官能基を有する(メタ)アクリル酸エステル系共重合体としては、特に制限はなく、従来粘着剤の樹脂成分として慣用されている(メタ)アクリル酸エステル系共重合体の中から、任意のものを適宜選択して用いることができる。
このような架橋点を有する(メタ)アクリル酸エステル系共重合体としては、エステル部分のアルキル基の炭素数が１〜２０の(メタ)アクリル酸エステルと、カルボキシル基以外の架橋性官能基を有する単量体と、所望により用いられる他の単量体との共重合体を好ましく挙げることができる。
ここで、エステル部分のアルキル基の炭素数が１〜２０の(メタ)アクリル酸エステルの例としては、(メタ)アクリル酸メチル、(メタ)アクリル酸エチル、(メタ)アクリル酸プロピル、(メタ)アクリル酸ブチル、(メタ)アクリル酸ペンチル、(メタ)アクリル酸ヘキシル、(メタ)アクリル酸シクロヘキシル、(メタ)アクリル酸２−エチルヘキシル、(メタ)アクリル酸イソオクチル、(メタ)アクリル酸デシル、(メタ)アクリル酸ドデシル、(メタ)アクリル酸ミリスチル、(メタ)アクリル酸パルミチル、(メタ)アクリル酸ステアリルなどが挙げられる。これらは単独で用いてもよいし、２種以上を組み合わせて用いてもよい。
【０００７】
一方カルボキシル基以外の架橋性官能基を有する単量体の例としては、(メタ)アクリル酸２−ヒドロキシエチル、(メタ)アクリル酸２−ヒドロキシプロピル、(メタ)アクリル酸３−ヒドロキシプロピル、(メタ)アクリル酸２−ヒドロキシブチル、(メタ)アクリル酸３−ヒドロキシブチル、(メタ)アクリル酸４−ヒドロキシブチルなどの(メタ)アクリル酸ヒドロキシアルキルエステル；アクリルアミド、メタクリルアミド、Ｎ−メチルアクリルアミド、Ｎ−メチルメタクリルアミド、Ｎ−メチロールアクリルアミド、Ｎ−メチロールメタクリルアミドなどのアクリルアミド類；(メタ)アクリル酸モノメチルアミノエチル、(メタ)アクリル酸モノエチルアミノエチル、(メタ)アクリル酸モノメチルアミノプロピル、(メタ)アクリル酸モノエチルアミノプロピルなどの(メタ)アクリル酸モノアルキルアミノアルキルなどが挙げられる。これらの単量体は単独で用いてもよいし、２種以上を組み合わせて用いてもよい。
また、所望により用いられる他の単量体の例としては酢酸ビニル、プロピオン酸ビニルなどのビニルエステル類；エチレン、プロピレン、イソブチレンなどのオレフィン類；塩化ビニル、ビニリデンクロリドなどのハロゲン化オレフィン類；スチレン、α−メチルスチレンなどのスチレン系単量体；ブタジエン、イソプレン、クロロプレンなどのジエン系単量体；アクリロニトリル、メタクリロニトリルなどのニトリル系単量体；Ｎ,Ｎ−ジメチルアクリルアミド、Ｎ,Ｎ−ジメチルメタクリルアミドなどのＮ,Ｎ−ジアルキル置換アクリルアミド類などが挙げられる。これらは単独で用いてもよいし、２種以上を組み合わせて用いてもよい。
【０００８】
本発明の粘着剤組成物においては、前記(メタ)アクリル酸エステル系共重合体における架橋性官能基は、カルボキシル基以外の官能基である。該(メタ)アクリル酸エステル系共重合体中にカルボキシル基が存在する場合、有機系近赤外線吸収色素の耐久性が損なわれやすくなる（特にカチオン系色素の場合、耐久性が著しく損なわれる）。該(メタ)アクリル酸エステル系共重合体中の架橋性官能基含有単量体単位の含有量は、その種類により左右されるが、通常０.１〜２０重量％程度、好ましくは１〜１０重量％である。
本発明の粘着剤組成物において、(メタ)アクリル酸エステル系共重合体は、その共重合形態については特に制限はなく、ランダム、ブロック、グラフト共重合体のいずれであってもよい。また、分子量としては、重量平均分子量で３０万〜２５０万の範囲にあるものが好ましい。この重量平均分子量が３０万未満では被着体との密着性や接着耐久性が不十分となるおそれがあるし、２５０万を超えると塗工適性が悪くなることがある。密着性、接着耐久性及び塗工適性などを考慮すると、この重量平均分子量は、３０万〜２００万のものが好ましく、特に５０万〜１８０万のものが好ましい。
なお、上記重量平均分子量は、ゲルパーミエーションクロマトグラフィー（ＧＰＣ）法により測定したポリスチレン換算の値である。
本発明においては、この(メタ)アクリル酸エステル系共重合体は１種を単独で用いてもよいし、２種以上を組み合わせて用いてもよい。また、所望により、上記高分子量の(メタ)アクリル酸エステル系共重合体と、低分子量、例えば重量平均分子量が１０万以下の(メタ)アクリル酸エステル系単独重合体や共重合体を併用することもできる。
【０００９】
本発明の粘着剤組成物において用いられる有機系近赤外線吸収色素としては、例えばシアニン系化合物、スクワリリウム系化合物、チオールニッケル錯塩系化合物、ナフタロシアニン系化合物、フタロシアニン系化合物、トリアリルメタン系化合物、ナフトキノン系化合物、アントラキノン系化合物、さらにはＮ,Ｎ,Ｎ',Ｎ'−テトラキス(ｐ−ジ−ｎ−ブチルアミノフェニル)−ｐ−ベンゾキノン−ビス(イモニウムの過塩素酸塩)、Ｎ,Ｎ,Ｎ',Ｎ'−テトラキス(ｐ−ジ−ｎ−ブチルアミノフェニル)−ｐ−フェニレンジアミニウムの過塩素酸塩、フェニレンジアミニウムの塩素塩、フェニレンジアミニウムのヘキサフルオロアンチモン酸塩、フェニレンジアミニウムのフッ化ホウ素酸塩、フェニレンジアミニウムのフッ素塩、フェニレンジアミニウムの過塩素酸塩などのアミノ化合物、銅化合物とビスチオウレア化合物、リン化合物と銅化合物、リン酸エステル化合物と銅化合物との反応により得られるリン酸エステル銅化合物などが挙げられる。
本発明においては、得られる粘着剤組成物が、後述の耐久試験において合格するように、前記有機系近赤外線吸収色素の中から、適宜１種以上を選択して用いる。
前記有機系近赤外線吸収色素の中では、チオールニッケル錯塩系色素（特開平９−２３０１３４号公報など）及びフタロシアニン系色素が好ましく、特に、特開２０００−２６７４８号公報などに開示されているフッ素含有フタロシアニン化合物が、有機系近赤外線吸収剤の中で、可視光線透過率が高く、かつ耐熱性、耐光性、耐候性などの特性に優れることから、好適である。
フッ素含有フタロシアニン化合物としては、例えばイーエクスカラーＩＲ−１０、イーエクスカラーＩＲ−１２、イーエクスカラーＩＲ−１４、ＴＸ−ＥＸ−９０６Ｂ、ＴＸ−ＥＸ−９１０Ｂ［いずれも、(株)日本触媒製、商品名］などが、市販品として入手可能である。
有機系近赤外線吸収色素として、前記フタロシアニン系色素を用いる場合、粘着剤組成物中のその含有量は、近赤外線吸収効果及び経済性のバランスなどの点から、前記の(メタ)アクリル酸エステル系共重合体１００重量部に対して、通常０.１〜５重量部、好ましくは０.５〜３重量部、より好ましくは１〜２.５重量部である。
本発明の粘着剤組成物においては、近赤外線吸収剤として、前記有機系近赤外線吸収色素と共に、必要に応じ無機系近赤外線吸収剤を、粘着剤としての性能や光学特性などが損なわれない範囲で、適宜併用することができる。
この無機系近赤外線吸収剤としては、例えば、酸化タングステン系化合物、酸化チタン、酸化ジルコニウム、酸化タンタル、酸化ニオブ、酸化亜鉛、酸化インジウム、錫ドープ酸化インジウム（ＩＴＯ）、酸化錫、アンチモンドープ酸化錫（ＡＴＯ）、酸化セシウム、硫化亜鉛などが挙げられる。これらは１種を用いてもよく、２種以上を組み合わせて用いてもよい。
【００１０】
本発明の粘着剤組成物においては、架橋剤を用いることができる。この架橋剤としては特に制限はなく、従来アクリル系粘着剤において架橋剤として慣用されているものの中から、任意のものを適宜選択して用いることができる。このような架橋剤としては、例えばポリイソシアネート化合物、エポキシ樹脂、メラミン樹脂、尿素樹脂、ジアルデヒド類、メチロールポリマーなどが挙げられるが、本発明においては、ポリイソシアネート化合物が好ましく用いられる。
ここで、ポリイソシアネート化合物の例としては、トリレンジイソシアネート、ジフェニルメタンジイソシアネート、キシリレンジイソシアネートなどの芳香族ポリイソシアネート、ヘキサメチレンジイソシアネートなどの脂肪族ポリイソシアネート、イソホロンジイソシアネート、水素添加ジフェニルメタンジイソシアネートなどの脂環式ポリイソシアネートなど、及びそれらのビウレット体、イソシアヌレート体、さらにはエチレングリコール、プロピレングリコール、ネオペンチルグリコール、トリメチロールプロパン、ヒマシ油などの低分子活性水素含有化合物との反応物であるアダクト体などを挙げることができる。
本発明においては、この架橋剤は１種を単独で用いてもよいし、２種以上を組み合わせて用いてもよい。また、その使用量は、架橋剤の種類にもよるが、前記の(メタ)アクリル酸エステル系共重合体１００重量部に対し、通常０.００１〜５０重量部、好ましくは、０.０１〜１０重量部の範囲で選定される。
【００１１】
本発明の粘着剤組成物には、本発明の目的が損なわれない範囲で、所望により、従来粘着剤組成物に使用されている公知の各種添加剤、例えば可塑剤、シランカップリング剤、酸化防止剤、紫外線吸収剤など、さらには表示装置の発光色を色調補正するための染料や顔料などを添加することができる。
上記各種添加剤のうち、特にシランカップリング剤を粘着剤組成物に添加すると、湿熱条件下におけるガラス板に対する粘着性を向上させ、浮きや剥がれが生じにくくなる。このシランカップリング剤としては、分子内にアルコキシシリル基を少なくとも１個有する有機ケイ素化合物であって、粘着剤成分との相溶性がよく、かつ光透過性を有するもの、例えば実質上透明なものが好適である。このようなシランカップリング剤としては、例えばビニルトリエトキシシラン、ビニルトリス(２−メトキシエトキシ)シラン、３−メタクリロキシプロピルトリメトキシシラン、γ−グリシドキシプロピルトリメトキシシラン、２−(３,４−エポキシシクロヘキシル)エチルトリメトキシシラン、３−アミノプロピルトリエトキシシラン、Ｎ−フェニル−３−アミノプロピルトリメトキシシランなどが挙げられ、その添加量は、粘着剤組成物の固形分１００重量部に対し、０.００１〜１０重量部の範囲が好ましく、特に０.００５〜５重量部の範囲が好ましい。
本発明の粘着剤組成物においては、後述の方法により、厚さ２５μｍの粘着剤層について８０℃の条件下で、近赤外線吸収性能の耐久試験を１０００時間行った場合、試験前後の波長８５０ｎｍ、９００ｎｍ及び１０００ｎｍにおける透過率の差は、通常いずれも５％以下である。この透過率の差が５％以下（通常、試験前よりも試験後の透過率の方が高くなる。）であれば、高温条件下に長時間曝されても、近赤外線吸収性能の劣化が少なく、耐久性に優れ実用的である。前記透過率の差は、好ましくは４.５％以下、より好ましくは２％以下である。
また、試験前の波長８５０〜１０００ｎｍの全領域における透過率は、通常３０％以下である。該透過率が３０％以下であれば、本発明の粘着剤組成物を、ＰＤＰパネル用前面板における各粘着剤層のいずれかに適用した場合、該ＰＤＰから発生する近赤外線による周辺電子機器（例えば、コードレスホン、近赤外線リモートコントロール装置を使用するビデオデッキなど）の誤作動を抑制することができる。前記透過率は、好ましくは２０％以下である。
さらに、前記試験前後のＪＩＳ Ｚ ８７０１−１９９９に基づく視感平均透過率は、いずれも通常４５％以上、好ましくは５０％以上であり、また、試験前後の視感平均透過率の差は、通常５％以下、好ましくは４％以下、より好ましくは２％以下である。すなわち、本発明の粘着剤組成物を、ＰＤＰパネル用前面板における各粘着剤層のいずれかに適用しても、表示画面の視認性及びその耐久性が良好である。
【００１２】
本発明の粘着剤組成物は、このように近赤外線吸収性能及びその耐久性に優れていると共に、光学部材に用いられる粘着剤としての性能（透明性、粘着力、保持力）も良好である。したがって、ＰＤＰパネル用前面板における各粘着剤層に好ましく適用される。この場合、該粘着剤層のいずれかに適用してもよく、２種以上の粘着剤層に適用してもよい。
本発明の粘着剤組成物を、前記粘着剤層に適用することにより、従来のＰＤＰパネル用前面板の層構成の１つである近赤外線吸収フィルム又は近赤外線吸収層をなくすことができ、層構成の簡略化が可能となる。
本発明の粘着剤組成物を用いて、被着体に粘着剤層を形成する場合、その厚さは、通常５〜１５０μｍ、好ましくは１０〜９０μｍである。また、必要に応じ、この粘着剤層の上に、剥離フィルムを設けることができる。この剥離フィルムとしては、例えばグラシン紙、コート紙、ラミネート紙などの紙及び各種プラスチックフィルムに、シリコーン樹脂などの剥離剤を塗布したものなどが挙げられる。この剥離フィルムの厚さについては特に制限はないが、通常２０〜１５０μｍ程度である。
【実施例】
【００１３】
次に、本発明を実施例により、さらに詳細に説明するが、本発明は、これらの例によってなんら限定されるものではない。
なお、各例で得られた粘着剤組成物について、下記の方法により、耐久性を評価した。
＜耐久性の評価＞
厚さ１００μｍのポリエチレンテレフタレートフィルム［東洋紡績社製、商品名「コスモシャインＡ４１００」］上に、粘着剤組成物を乾燥後の厚さが２５μｍになるように塗布、乾燥して粘着剤層を形成する。次いで、片面に剥離処理した厚さ３８μｍのポリエチレンテレフタレートフィルム（剥離フィルム）［リンテック社製、商品名「ＰＥＴ３８ＰＳ」］と貼り合わせたのち、５０ｍｍ×５０ｍｍサイズに切断し、その後剥離フィルムを剥がして、厚さ１.１ｍｍのガラス板と貼り合わせて試料を作製する。この試料について、以下の試験を実施する。
まず、紫外・可視分光光度計［島津製作所社製「ＵＶ−３１００」］を用いて、ＪＩＳ Ｚ ８７０１−１９９９に基づき、視感平均透過率Ｙ値を求めると共に、８５０ｎｍ、９００ｎｍ及び１０００ｎｍの波長における各透過率Ｔを測定する。次に、８０℃及び６０℃、相対湿度（ＲＨ）９０％の条件下で、それぞれ１０００時間放置したのち、前記と同様にして視感平均透過率Ｙ値を求めると共に、８５０ｎｍ、９００ｎｍ及び１０００ｎｍの波長における各透過率Ｔを測定し、試験前後の視感平均透過率Ｙ値の差、及び各透過率Ｔの差を算出する。これらの差が小さいほど、耐久性に優れている。
【００１４】
実施例１
アクリル酸ブチルとアクリル酸エチルとアクリル酸２−ヒドロキシエチルを、重量比７７：１５：８の割合で用い、常法に従って重合を行い、アクリル酸エステル系共重合体を製造した（重量平均分子量：８０万）。
次に、前記アクリル酸エステル系共重合体１００重量部（固形分）に対して、イソシアナート系架橋剤［日本ポリウレタン社製、商品名「コロネートＬ」］４重量部（固形分）を添加した。次いで、得られる粘着剤組成物の視感平均透過率Ｙ値が４５％以上、８５０ｎｍ、９００ｎｍ及び１０００ｎｍの波長における透過率Ｔが、それぞれ１５％以下になるように、有機系近赤外線吸収色素としてフタロシアニン系色素である「イーエクスカラーＩＲ−１２」、「イーエクスカラーＩＲ−１４」、「ＴＸ−ＥＸ−９０６Ｂ」、「ＴＸ−ＥＸ−９１０Ｂ」［いずれも日本触媒社製］を、それぞれ０.３０重量部、０.２３重量部、０.１４重量部、０.９０重量部（いずれも固形分）メチルエチルケトンに加えて希釈溶液として添加し、粘着剤組成物を調製し、耐久性を評価した。結果を第１表に示す。
実施例２
アクリル酸ブチルとアクリル酸２−ヒドロキシエチルを、重量比９２：８の割合で用い、常法に従って重合を行い、アクリル酸エステル系共重合体を製造した（重量平均分子量：６０万）。
以下、実施例１と同様にして粘着剤組成物を調製し、耐久性を評価した。結果を第１表に示す。
比較例１
アクリル酸ブチルとアクリル酸エチルとアクリル酸を、重量比７５：２０：５の割合で用い、常法に従って重合を行い、アクリル酸エステル系共重合体を製造した（重量平均分子量：８０万）。
以下、実施例１と同様にして粘着剤組成物を調製し、耐久性を評価した。結果を第１表に示す。
【００１５】
【表１】
2006257223.tif 000002
【００１６】
【表２】
2006257223.tif 000003
【００１７】
第１表から分かるように、本発明の粘着剤組成物（実施例１、２）は、いずれもＹ値及びＴの変化量が５％未満であって、耐久性に優れている。これに対し、比較例１の粘着剤組成物は、８０℃、１０００時間の耐久性試験でＹ値の変化量が５％を超え、８５０ｎｍ、９００ｎｍ及び１０００ｎｍの波長における透過率Ｔの変化量も５％を超えており、耐久性に劣る。
【産業上の利用可能性】
【００１８】
本発明の粘着剤組成物は、耐久性に優れる近赤外線吸収性能を有し、各種機能性フィルムが積層されたＰＤＰパネル用前面板に用いることにより、該前面板の層構成を簡略化することができる。